(57)【要約】【課題】ダイレクトブローにおける底部底面における特にピンチオフ部の左右端から横方向へのバリの発生を抑制することを技術課題として、もって底部近傍の容器側面にバリ痕、光沢斑、色斑のない外観性に優れた低ブロー比のブロー成形容器を提供可能なブロー成形用金型の創出を目的とする。【解決手段】型締め方向に垂直な本体分割面を有し、金型キャビティの底部底面にパリソンのピンチオフ用の喰切り刃を配設したピンチオフ部を有する、前後に分割された割金型であること、割金型の型閉まり状態における平断面で、底面に喰切り刃により形成される直線状のピンチオフ線と、左右周縁部に本体分割面により形成される一対の本体分割線と、ピンチオフ線の左右端と本体分割線の左右端をそれぞれ連結する一対の連結線とから一本の底部分割線を形成すること、連結線が、ピンチオフ部の左右端に位置する端部分割面により、ピンチオフ線と、略直角の段状屈曲部を形成する構成とすること、にある。【選択図】                図１
2004148718.tif 000002
【特許請求の範囲】
【請求項１】
型締め方向に垂直な本体分割面（１１）を有し、金型キャビティ（２）の底部（３）底面（４）にパリソン（Ｐ）のピンチオフ用の喰切り刃（６）を配設したピンチオフ部（５）を有する、前後に分割された割金型（１）であり、前記割金型（１）の型閉まり状態における平断面で、前記底面（４）に前記喰切り刃（６）により形成される直線状のピンチオフ線（１４）と、左右周縁部に前記本体分割面（１１）により形成される一対の本体分割線（１３）と、前記ピンチオフ線（１４）の左右端と前記本体分割線（１３）の左右端をそれぞれ連結する一対の連結線（１６）とから一本の底部分割線（１７）を形成し、前記連結線（１６）が、ピンチオフ部（５）の左右端に位置する端部分割面（１２）により、前記ピンチオフ線（１４）と、略直角の段状屈曲部（１５）を形成する構成としたブロー成形用金型。
【請求項２】
段状屈曲部（１５）の段高さ（ｈ）を少なくとも、ブロー成形におけるパリソン（Ｐ）の肉厚の２倍とした、請求項１記載のブロー成形用金型。
【請求項３】
割金型（１）の型閉め状態における平断面で、金型キャビティ（２）の底部（３）底面（４）の中心を通るピンチオフ線（１４）の方向を、本体分割線（１３）の方向と所定中心角度（α）を形成する方向とし、前記ピンチオフ線（１４）の左右端と本体分割線（１３）の左右端を略直線状に連結して連結線（１６）とし、前記底面（４）の中心に対して略軸対称に底部分割線（１７）を形成した、請求項１または２記載のブロー成形用金型。
【請求項４】
中心角度（α）を４５°以下とした、請求項３記載のブロー成形用金型。
【請求項５】
割金型（１）の型閉め状態における平断面で、金型キャビティ（２）の底部（３）底面（４）の中心を通るピンチオフ線（１４）の方向を、本体分割線（１３）の方向と同方向とし、該ピンチオフ線（１４）の左右端から略左右対称に段状屈曲部（１５）を形成した、請求項１または２記載のブロー成形金型。
【発明の詳細な説明】
【０００１】
【発明の属する技術分野】
本発明は、ブロー成形用金型に関し、特には壜体等の容器の底部ピンチオフ部におけるバリの発生を制御することができるブロー成形用金型に関する。
【０００２】
【従来の技術】
図１０に示すように、通常ダイレクトブロー成形法では押出機２１により筒状の溶融樹脂であるパリソンＰを押し出し、このパリソンＰをブロー成形用の２分割された割金型１の型締め工程で挟み込み、金型の下部では割金型１のキャビティ２の底部ピンチオフ部５に配設の喰切り刃で溶融樹脂の下部を切断すると共に熱溶着シールし、上部ではパリソンカッター２２で筒状溶融樹脂の上部を切断することで、有底筒体のパリソンＰを形成し、次いで割金型１の頂部より挿入のエアーノズルによってブローエアーがパリソンＰに吹き込まれて成形品に成形される。
【０００３】
図８および図９は従来の割金型の一例を示したものであるが、割金型１全体を１つの平面（本体分割面１１）で前後に２分割した構造であり、図９（ｃ）に示されるように割金型１の型閉まり状態における平断面で、金型キャビティ２の底部３底面４において、喰切り刃６により形成されるピンチオフ線１４は本体分割面に１１より形成される本体分割線１３上に位置する。
【０００４】
また、ピンチオフ部５の幅、すなわち喰切り刃６の左右方向の長さに相当するピンチオフ線１４の長さは通常円筒状の外径Ｄｐのパリソンを２つ折り状に扁平に押し潰した幅である約１．６Ｄｐとしており、成形品である容器の底部底面にはこの約１．６Ｄｐの長さの喰切り刃による喰切り線が不可避的に形成されている。
【０００５】
従来よりブロー成形用金型の底部ピンチオフ部近傍の構造に付いては、成形品である容器の底シール部の強度向上、また外観の点から様々な改良が実施されており、たとえば特許文献１にはピンチオフ部の両面側に段違いな押圧凹部を形成して特に積層容器の底シール部の強度を向上させる方法についての記載があり、また特許文献２にはピンチオフ部の下方に、ピンチオフ部からはみ出した樹脂（バリ）を挟み込むコンプレッションプレートを設けて底シール部の厚さを制御する方法についての記載がある。
【０００６】
【特許文献１】
特開平７−８８９４３号公報
【特許文献２】
特開平９−２６２９０２号公報
【０００７】
【発明が解決しようとする課題】
前述したようにダイレクトブロー成形品である容器の底部底面には通常略１．６Ｄｐの喰切り線が形成されるが、ブロー比が十分大きな容器では、この喰切り線の形成範囲が底面の周縁部には及ばないので、外観上の問題なく多くの用途に使用されている。しかしながら、ブロー比の小さい容器のブロー成形においては、金型キャビティ底部底面おいてピンチオフ部が底面の径に近いか、等しい幅となるので、ピンチオフ工程でパリソンが扁平状に押し潰しされながら、ピンチオフ部の左右端から左右に位置する本体金型分割面に沿って横方向に変形し、あるいはパリソンを形成する樹脂が流動し、この結果容器の底面だけでなく底部直上の胴部側面の本体分割線近傍にも、はみ出した樹脂が残り、所謂バリが形成され、製品としての容器にバリ痕が残る。
【０００８】
たとえば、ブロー比が２近傍の容器においても、ピンチオフ部の幅を、容器の底部底面の径より小さくすることができるが、ピンチオフ部で挟み込まれ押し潰されることによりパリソンを形成する樹脂が、ピンチオフ部の左右端から本体分割面に沿って横方向に流動し、成形品である容器の底部直上の胴部側面の本体分割線近傍にバリ痕が残ったり、バリ痕は残らないものの、樹脂の流動変化に伴なう、延伸斑、配向斑、冷却斑等の要因による光沢斑あるいは色目斑が発生する。
【０００９】
さらにパリソンの肉厚を厚くする必要のある場合には、ブロー比が３に近い大きさであっても、上記のような光沢斑あるいは色目斑が発生する。
【００１０】
また、たとえばマスカラ、アイライナー等の化粧料向けの分野は、小型でブロー比が１．６以下の容器も多く使用され、容器の外観が商品性の重要な要素となる分野であるが、このようにブロー比が小さな容器では、取り得るピンチオフ部の幅は最大で金型キャビティの底部底面の径であるので、パリソンの扁平状に押し潰された幅である１．６Ｄｐよりも小さくなり、パリソンがピンチオフ部だけでなくピンチオフ部近傍の本体分割面においても押し潰される状態となるので、底部直上の胴部側面の本体分割線近傍にバリが不可避的に発生する。
【００１１】
これらバリ痕、光沢斑、色斑等は特に化粧品用の容器等においては商品性に係わる外観上大きな問題であるが、従来このような問題に対しての有効な解決法が示されていないのが現状である。また後処理工程で外観性を向上させるにしてもも長時間の工程を要する。
【００１２】
本発明は、上記した従来の技術の問題点を解消すべく創案されたものであり、ダイレクトブローにおける底部底面における特にピンチオフ部の左右端から横方向へのバリの発生を抑制することを技術課題として、もって底部近傍の容器側面にバリ痕、光沢斑、色斑のない外観性に優れた低ブロー比のブロー成形容器を提供可能なブロー成形用金型の創出を目的とする。
【００１３】
【課題を解決するための手段】
上記技術的課題を解決するための本発明のうち、請求項１記載の発明の手段は、
型締め方向に垂直な本体分割面を有し、金型キャビティの底部底面にパリソンのピンチオフ用の喰切り刃を配設したピンチオフ部を有する、前後に分割された割金型であること、
割金型の型閉まり状態における平断面で、底面に喰切り刃により形成される直線状のピンチオフ線と、左右周縁部に本体分割面により形成される一対の本体分割線と、ピンチオフ線の左右端と本体分割線の左右端をそれぞれ連結する一対の連結線とから一本の底部分割線を形成すること、
連結線が、ピンチオフ部の左右端に位置する端部分割面により、ピンチオフ線と、略直角の段状屈曲部を形成する構成とすること、
にある。
【００１４】
請求項１の上記構成により、金型キャビティの底部底面の中央部には割金型の底部ピンチオフ部に配設した喰切り刃による直線状のピンチオフ線が形成され、また左右周縁部には割金型の型締め方向に垂直な本体分割面による一対の本体分割線が形成されており、連結線がこのピンチオフ線と本体分割線を連結して、底面には一本の底部分割線が形成されている。
【００１５】
また、連結線を割金型のピンチオフ部の左右端に位置する端部分割面により、ピンチオフ線と、略直角の段状屈曲部を形成する構成としている。すなわち従来の金型キャビティの底部底面では一直線状に形成されるピンチオフ線と本体分割線の間に段状屈曲部を挿入した構成としている。
【００１６】
この端部分割面は、ピンチオフ部の左右端に喰切り刃の左右方向に略垂直に形成される構成であり、ピンチオフ部での円筒状パリソンの扁平状への変形過程でのピンチオフ部左右端から横方向への変形を規制する機能、あるいは喰切り刃部分の押圧による、扁平状となった樹脂の横方向への流動を止める堰面としての機能果たし、本体分割面間へのパリソンの変形および樹脂の流動を阻む。
【００１７】
上記のような段状屈曲部すなわち端部分割面の作用効果により、ブロー成形の割金型の型締め時におけるバリの形成範囲は金型キャビティの底部底面の中心から段状屈曲部までの範囲とすることが可能となり、従来の金型では困難であった、低ブロー比で胴部側面にバリ痕、光沢斑、色斑のない外観が極めて良好な容器を提供することができる。
【００１８】
また、請求項１の金型構造の構成は、パリソンの変形あるいは樹脂の流動に対して堰状の機能を発揮する面を、割金型のキャビティの底部底面以下の部分の分割面の構成により形成するものであり、通常の金型キャビティの底部底面以下の部分の分割法を変えるだけで、特に他の構成部品、可動部等を付加する必要が無く、容器の生産において、通常のブロー成形用金型に比較しても同等の生産性、耐久性を発揮することができる。
【００１９】
なお、当然のことではあるが、金型分割面の形状は、割金型の前進，後退すなわち型締め型開きがスムーズに達成されるように構成される。
【００２０】
請求項２記載の発明の手段は、請求項１記載の発明において、段状屈曲部の段高さを少なくとも、ブロー成形におけるパリソンの肉厚の２倍とすることにある。
【００２１】
請求項２記載の上記構成により、ブロー比が略１．６を超える場合には円筒状のパリソンはピンチオフ部でまず２つ折り状の扁平な形状になり、その厚さはパリソンの肉厚の略２倍となり、その後喰切り刃で押し潰すように切断される。このため段上屈曲部の段高さを少なくともこの厚さに相当する高さにすることにより、喰切り刃による押圧状の力による樹脂のピンチオフ部左右端から横方向への流動を確実に阻止することができる。
【００２２】
なおブロー比が略１．６以下の場合にはピンチオフ部幅を略１．６Ｄｐ以下にする必要があり、パリソンの横方向への変形を規制する必要があるので、この段高さをより高く設定するが、容器の形状、ブロー比、パリソン径および肉厚等の条件に応じてこの高さを決めることができる。
【００２３】
請求項３記載の発明の手段は、請求項１または２記載の発明において、
割金型の型閉め状態における平断面で、金型キャビティの底部底面の中心を通るピンチオフ線の方向を、本体分割線の方向と所定の中心角度を形成する方向とすること、
ピンチオフ線の左右端と本体分割線の左右端を略直線状に連結して連結線とすること、
底面の中心に対して略軸対称に底部分割線を形成すること、
にある。
【００２４】
請求項３記載の構成は、ピンチオフ線の形成方向を本体分割線の方向から傾けて形成し、この傾斜によりピンチオフ線の左右端と本体分割線の左右端を段差状に位置させ、連結線で略直線状に連結し、段状屈曲部を形成した構成である。また、この傾斜の角度すなわち中心角度によって段状屈曲部の段高さを調整することができる。
【００２５】
また、全体として金型キャビティの底部底面以下の部分の分割面をシンプルな形状で形成することができるので、ピンチオフ部の幅を底面の略全幅に亘って形成することが可能となり、より低ブロー比の容器に対応することができ、またより耐久性に優れ、バリとなる樹脂の流動通路も単純であるので樹脂の残留も無くメンテナンスの容易な金型となる。
【００２６】
請求項４記載の発明の手段は、請求項３記載の発明において、中心角度を４５°以下とすること、にある。
【００２７】
請求項４記載の上記構成は中心角度の上限を決めるものであるが、中心角度が大きすぎる、すなわちピンチオフ線が本体分割線の方向から傾きすぎると、ブロー成形のピンチオフ工程において、大きく傾いた面でパリソンの扁平状の押し潰しを実施することになり、ピンチオフ工程をスムーズに達成することができなくなるので、中心角度を４５°以下とすることが好ましい。
【００２８】
なお、前述したように中心角度によって段状屈曲部の段高さを調整するので、この中心角度の下限は、必要とされる段高さ、成形される容器の大きさ、パリソンの肉厚等から、幾何学的にその目安となる値を決めることができる。
【００２９】
請求項５記載の発明の手段は、請求項１または２記載の発明において、割金型の型閉め状態における平断面で、金型キャビティの底部底面の中心を通るピンチオフ線の方向を、本体分割線の方向と同方向とすること、ピンチオフ線の左右端から略左右対称に段状屈曲部を形成することにある。
【００３０】
請求項５記載の上記構成では、割金型の型締め方向に対して垂直な面でピンチオフ部によるパリソンの押し潰しを達成するので、ピンチオフ工程をより安定して達成することができ、また段状屈曲部の段高さを十分高くすることができ、パリソンの左右方向への変形を確実に規制することができる。
【００３１】
【発明の実施の形態】
以下、本発明の実施の形態を図面を参照しながら説明する。
図１〜図３は本発明のブロー成形用金型の第１実施例である割金型１を示すものであり、図１は前後に２分割された一対の割金型１のうちの後部割金型１ｂの全体斜視図であり、一方の前部割金型１ａは、後部割金型１ｂの略軸対称の形状である。またこの割金型１はブロー比が１．８の円筒状の胴部を有した容器を成形するためのものである。
【００３２】
図８は従来の割金型の一例を示すものであるが、割金型１の全体が型締め方向（図８中の白抜き矢印の方向）に垂直な本体分割面１１により前後に２分割され、またこの本体分割面１１上に沿って喰切り刃６を配設してピンチオフ部５を形成しているのに対し、図１に示されるように本第１実施例の割金型１では、金型キャビティ２の底部３底面４以下の部分において分割面を段状に屈曲した面で構成し、喰切り刃６の配設方向を本体分割面１１から一定の角度傾けた方向としてピンチオフ部５を形成している。
【００３３】
またこのピンチオフ部５の左右端に喰切り刃６の左右方向に略垂直に端部分割面１２を形成配置しており、左端部ではこの端部分割面１２は本体分割面１１から凹んで、右端部では本体分割面１１から突き出して形成されている。
【００３４】
また、本第１実施例では金型キャビティ２の底部３底面４以下の金型の一部を、別体の略半円柱状の底部ブロック体７で形成して嵌合組み付けした構成としており、このような組み合わせとすることにより、割金型の製造が容易になり、組み合わせ面に沿ってブロー成形中におけるガス抜きが可能となり、また金属の材質を変えることにより喰切り刃６を含むピンチオフ部５近傍の耐磨耗性を向上できる等の利点がある。
【００３５】
図２により割金型１の型閉め状態における平断面で金型の分割の詳細を説明する。金型キャビティ２の底部３底面４には、喰切り刃６の突き合せにより形成される直線状のピンチオフ線１４と、底面４の左右周縁部に位置する本体分割面１１により形成される一対の本体分割線１３と、ピンチオフ線１４の左右端と本体分割線１３の左右端を連結する一対の連結線１６とから、底面４の中心に対し軸対称となるように一本の底部分割線１７が形成されている。
【００３６】
また、本実施例においては、連結線１６を前述した底ブロック体７の嵌合組み合わせ面によって底面４の周縁近傍に形成される円形の嵌合線１８の円弧に沿って形成しており、容器の底面において、形成される連結線１６の痕を目立たないようにしている。
【００３７】
また、ピンチオフ線１４は円形である底部３底面４の中心を通り、その方向は、本体分割線１３の方向から所定の中心角度αをなして傾いた方向に形成されている。また、連結線１６はピンチオフ部５の左右端に位置する端部分割面１２から形成され、ピンチオフ線１４の左右端に略直角の段状屈曲部１５を形成する。
【００３８】
図３は本実施例の割金型１によるピンチオフ工程を平断面図で示した説明図である。パリソンＰは型締めの進行に従って喰切り刃６を配設したピンチオフ部５により挟み込まれ、扁平状に押し潰されるが、ピンチオフ線１４の左右端に形成された段状屈曲部１５が、すなわちピンチオフ部５の左右端に形成された端部分割面１２が堰の機能を果たすので、扁平になった樹脂の喰切り刃６の押圧による左右方向、本体分割面１１への流動を阻止することができる。
【００３９】
なお、図２および図３から判るように、喰切り刃６の方向が、割金型１の型締め方向（図３（ａ）中の白抜き矢印方向）に対し垂直である本体分割面１１の方向に対し中心角度αずれているが、αが４５°までの範囲であればピンチオフ工程はスムーズに達成される。
【００４０】
また、端部分割面１２から形成される段状屈曲部１５の段高さｈを少なくともパリソンＰ肉厚の２倍とすることにより、樹脂の横方向、本体分割面１１への流動を確実に阻止することができる。（図３（ｂ）参照）
【００４１】
前述したように図８はに従来の割金型の一例であり、上記第１実施例の割金型同様ブロー比が１．８の円筒状の胴部を有した容器を成形するためのものである。このように従来の割金型１では、全体が型締め方向（図８中の白抜き矢印の方向）に垂直な本体分割面１１により前後に２分割され、またこの本体分割面１１上に沿って喰切り刃６を配設してピンチオフ部５を形成している。
【００４２】
図９は図８の割金型１によるピンチオフ工程を平断面で示した説明図である。型閉状態で（図９（ｃ）参照）、ピンチオフ線１４と本体分割線１３が一直線状に形成されるようになるので、ピンチオフ工程において押し潰された樹脂が左右方向にも流動し本体分割面１１にも流れ込んでしまい、特にブロー比が小さな容器においては、底部直上の胴部側面の本体分割線痕位置近傍にバリ痕が残ったり、バリ痕までは至らないまでも光沢斑あるいは色目斑が発生する。
【００４３】
図４〜図７は本発明のブロー成形用金型の第２実施例である割金型１を示すものである。図４と図５はそれぞれ前後に２分割された一対の割金型１のうちの後部割金型１ｂと前部金型１ａの全体斜視図であり、ブロー比が２の円筒状の胴部を有した容器を成形するためのものである。
【００４４】
本実施例おいても、金型キャビティ２の底部３底面４以下の部分において分割面を段状に屈曲した面で構成しているが、喰切り刃６の配設方向を従来の割金型同様本体分割面１１に沿った方向としてピンチオフ部５を形成している。
【００４５】
またこのピンチオフ部５の左右端に喰切り刃６の左右方向に略垂直に端部分割面１２を形成配置しており、また図４および図５で示されるようにピンチオフ部５の左右端に、端部分割面１２をその一部として、後部割金型１ｂでは本体分割面から耳状の形状の凹部８ｂ、前部割金型１ａでは突部８ａ形成されており、この突部８ａが凹部８ｂに嵌入しながら、割金型１の型締めが達成される。
【００４６】
また、本実施例においても、金型キャビティ２の底部３底面４以下の金型の一部を、別体のブロック体７ａ、７ｂで形成して嵌合組み付けした構成としている。
【００４７】
図６により割金型１の型閉め状態における平断面で分割の詳細を説明する。金型キャビティ２の底部３底面４には、ピンチオフ線１４と、一対の本体分割線１３と、突部８ａと凹部８ｂの嵌合面で形成され、ピンチオフ部５の左右端と本体分割線１３の左右端を連結する一対の耳状の形をした連結線１６とから左右対称にとなるよう一本の底部分割線１７が形成されている。
【００４８】
ピンチオフ線１４は本体分割線１３と同一方向にあり、連結線１６はピンチオフ線１４の左右端に略直角で、段高さｈの段状屈曲部１５を形成している。またピンチオフ部５の幅、すなわちピンチオフ線１４の左右方向の長さは略１．２Ｄｐ（ＤｐはパリソンＰの外径を示す。）で、パリソンを扁平にした幅１．６Ｄｐより短い。
【００４９】
図７は本第２実施例の割金型１によるピンチオフ過程を示した説明図である。円筒状のパリソンＰは扁平状に押し潰されて長円状に変形していくが、一定の扁平状態になると、図７（ｂ）に示されるように、前部割金型１ａの耳状の形をした突部８ａの一部を形成する端部分割面１２が堰面としての機能を発揮して、それ以上の横方向への変形は阻止され、それ以降この左右の端部分割面１２の幅の範囲内でパリソンＰは押し潰され、余分な樹脂は喰切り刃６の下方に強制的に流動する。
【００５０】
本第２実施例の割金型１では、型締め方向に対して垂直な面でピンチオフ部５によるパリソンＰの押し潰しを達成するので、ピンチオフ工程をより安定して達成することができる。
【００５１】
なお、第１実施例および第２実施例の割金型の説明では、ブロー比１．８あるいは２の容器の成形について記述したが、上記のように、ピンチオフ部５の幅が略１．６Ｄｐより狭い場合にも、段状屈曲部１５の段高さｈを十分高くしておけば円筒状のパリソンＰの変形をピンチオフ部５の幅の範囲に規制することが可能となり、本願発明のブロー成形金型はブロー比が略１．６以下の容器の成形にも十分対応できるものであり、ブロー比が１〜３程度の範囲に亘り、ブロー成形におけるバリの形成範囲を、金型キャビティ底部底面の段状屈曲部までの範囲とすることができ、胴部側面にバリ痕、光沢斑、色斑のない外観の極めて良好な容器を提供することができる。
【００５２】
【発明の効果】
本発明は、上記した構成となっているので、以下に示す効果を奏する。
請求項１の発明にあっては、ピンチオフ部の左右端に位置する端部分割面がパリソンの横方向への変形を規制し、またピンチオフ部の左右端からの樹脂の横方向への流動を止める堰面としての機能果たし、従来の金型では困難であった、底ブロー比で側面にバリ痕、光沢斑、色斑のない極めて外観性に優れた容器を提供することができる。
【００５３】
ブロー比が略１．６以下の容器についても、バリの形成範囲を底部底面の範囲とすることができる。
【００５４】
また、金型分割面の構成により堰面の機能を発揮する面を形成するので、特に他の構成部品、可動部等を付加する必要が無く、容器の生産において、通常のブロー成形用金型に比較して同等の生産性、耐久性を発揮することができる。
【００５５】
請求項２記載の発明にあっては、段上屈曲部の段高さを少なくとも、ブロー成形におけるパリソンの肉厚の２倍とすることにより、特にブロー比が略１．６を超える容器の場合に、ピンチオフ部左右端からの本体分割面への樹脂の進入を確実に止めることができる。
【００５６】
請求項３記載の発明にあっては、分割面をシンプルな形状で形成するので、ピンチオフ部の幅を底面の略全幅に亘って形成することが可能となり、より低ブロー比の容器に対応することができ、耐久性に優れ、樹脂の残留の無いメンテナンスの容易な金型を提供できる。
【００５７】
請求項４記載の発明にあっては、本体分割線とピンチオフ線とのなす角度を４５°以下とすることによりピンチオフ工程をスムーズに達成することができる。
【００５８】
請求項５記載の発明にあっては、割金型の型締め方向に対して垂直な面でピンチオフ部によるパリソンの押し潰しを達成するので、ピンチオフ工程をより安定して達成することができ、また段高さを十分高くすることができるので、特にはパリソンの変形をより確実に規制することができる。
【図面の簡単な説明】
【図１】本発明の第１実施例の割金型のうちの後部割金型を示す、全体斜視図。
【図２】本発明の第１実施例の割金型の型閉状態において、図１中Ａ−Ａに沿って矢視した平断面図。
【図３】本発明の第１実施例の割金型によるピンチオフ工程を、図２と同様の平断面図で示した、説明図。
【図４】本発明の第２実施例の割金型のうち後部割金型を示す、全体斜視図。
【図５】本発明の第２実施例の割金型のうち前部割金型を示す、全体斜視図。
【図６】本発明の第２実施例の割金型の型閉状態において、図４中Ｂ−Ｂに沿って矢視した平断面図。
【図７】本発明の第２実施例の割金型によるピンチオフ工程を、図６と同様の平断面図で示した、説明図。
【図８】従来の割金型の一例のうちの後部割金型を示す、全体斜視図。
【図９】図８の割金型によるピンチオフ工程を図３と同様に示した、説明図。
【図１０】ブロー成形の型締め工程を示す説明図。
【符号の説明】
１  ；  割金型
１ａ  ；  前部割金型
１ｂ  ；  後部割金型
２  ；  金型キャビティ
３  ；  底部
４  ；  底面
５  ；  ピンチオフ部
６  ；  喰切り刃
７  ；  底部ブロック体
７ａ  ；  底部ブロック体
７ｂ  ；  底部ブロック体
８ａ；  突部
８ｂ；  凹部
１１  ；  本体分割面
１２  ；  端部分割面
１３  ；  本体分割線
１４  ；  ピンチオフ線
１５  ；  段状屈曲部
１６  ；  連結線
１７  ；  底部分割線
１８  ；  嵌合線
２１  ；  押出機
２２  ；  パリソンカッター
Ｐ  ；  パリソン
α  ；  中心角度
ｈ  ；  段高さ
【図１】
2004148718.tif 000003
【図２】
2004148718.tif 000004
【図３】
2004148718.tif 000005
【図４】
2004148718.tif 000006
【図５】
2004148718.tif 000007
【図６】
2004148718.tif 000008
【図７】
2004148718.tif 000009
【図８】
2004148718.tif 000010
【図９】
2004148718.tif 000011
【図１０】
2004148718.tif 000012